(57)【要約】【課題】透明性、導電性、及び強度に優れた透明導電性薄膜を形成可能な透明導電性コーティング組成物を提供する。【解決手段】本発明の透明導電性コーティング組成物は、導電性高分子と、ポリエチレングリコールと、アルコキシシランと、を含む。上記アルコキシシランは、テトラアルコキシシラン、トリアルコキシシラン、ジアルコキシシラン及びアルコキシオリゴマーからなる群から選ばれる少なくとも１種の多官能アルコキシシランを含む。上記導電性高分子は、ポリチオフェン系化合物とドーパントとを含む。【選択図】なし【特許請求の範囲】
【請求項１】
導電性高分子と、ポリエチレングリコールと、アルコキシシランと、を含むことを特徴とする透明導電性コーティング組成物。
【請求項２】
前記アルコキシシランは、テトラアルコキシシラン、トリアルコキシシラン、ジアルコキシシラン及びアルコキシオリゴマーからなる群から選ばれる少なくとも１種の多官能アルコキシシランを含む請求項１に記載の透明導電性コーティング組成物。
【請求項３】
前記導電性高分子は、ポリチオフェン系化合物とポリスチレンスルホン酸とを含む請求項１に記載の透明導電性コーティング組成物。
【請求項４】
前記ポリエチレングリコールは、分子量１×１０3〜１×１０7である請求項１に記載の透明導電性コーティング組成物。
【請求項５】
前記導電性高分子と前記ポリエチレングリコールとの重量比は、５：９５〜３０：７０である請求項１に記載の透明導電性コーティング組成物。
【請求項６】
前記アルコキシシランの含有量は、前記導電性高分子と前記ポリエチレングリコールとの総量に対して６０〜９５重量％である請求項１に記載の透明導電性コーティング組成物。
【請求項７】
透明な基材と、前記基材の少なくとも一方の主面に、請求項１〜６のいずれか１項に記載の透明導電性コーティング組成物が塗布されることにより形成された透明導電性薄膜と、を含むことを特徴とする透明導電性シート。
【請求項８】
前記基材は、プラスチック、ゴム、ガラス、金属、セラミックスまたは紙である請求項７に記載の透明導電性シート。
【請求項９】
前記透明導電性薄膜の膜厚は、０．０１〜１０μｍである請求項７に記載の透明導電性シート。
【請求項１０】
透明な基材の少なくとも一方の主面に、請求項１〜６のいずれか１項に記載の透明導電性コーティング組成物を塗布する工程と、
前記透明導電性コーティング組成物を加熱することにより、透明導電性膜を形成する工程と、を含むことを特徴とする透明導電性シートの製造方法。
【発明の詳細な説明】
【技術分野】
【０００１】
本発明は、透明導電性コーティング組成物、透明導電性シート及びその製造方法に関する。
【背景技術】
【０００２】
近年、チオフェン系やアニリン系の高分子は、優れた安定性及び導電性を有することから、有機導電性材料としてその活用が期待されている。このような高分子にドーパントを付加した導電性高分子を有機溶媒に分散させた有機溶媒分散液は、一般的な水性コロイド分散液や、有機溶媒の分散液として使用されている。しかし、上記導電性高分子をコーティング組成物として使用し、このコーティング組成物を用いて基材上に薄膜を形成した場合、薄膜の硬さや薄膜の基材への密着性が十分ではない。特に、基材が透明のプラスチック基板である場合、基材の透明性を損なわずに、十分な硬さの薄膜を形成することは難しい。このような問題に対して、例えば、特許文献１では、薄膜の硬度や薄膜の基材への密着性を向上できるバインダが提案されている。
【先行技術文献】
【特許文献】
【０００３】
【特許文献１】特開２００７−３２４１４３号公報
【発明の概要】
【発明が解決しようとする課題】
【０００４】
特許文献１では、バインダとしてポリビニルアルコール（ＰＶＡ）などの樹脂を用いることで、薄膜の硬度、基材への密着性を改善できることが記載されている。しかし、得られた薄膜の透明性、導電性、及び強度は十分ではなく、未だ改良の余地がある。
【０００５】
本発明は、上記問題を解消するためになされたものであり、透明性、導電性、及び強度に優れた透明導電性薄膜を形成可能な透明導電性コーティング組成物を提供する。さらに、透明性、導電性、及び強度に優れた透明導電性薄膜を有する透明導電性シート及びその製造方法を提供する。
【課題を解決するための手段】
【０００６】
上記課題を解決するために、本発明の透明導電性コーティング組成物は、導電性高分子と、ポリエチレングリコールと、アルコキシシランと、を含むことを特徴とする。
【０００７】
本発明の透明導電性シートは、透明な基材と、上記基材の少なくとも一方の主面に、上記本発明の透明導電性コーティング組成物が塗布されることにより形成された透明導電性薄膜と、を有することを特徴とする。
【０００８】
本発明の透明導電性シートの製造方法は、透明な基材の少なくとも一方の主面に、上記本発明の透明導電性コーティング組成物を塗布する工程と、上記透明導電性コーティング組成物を加熱することにより、透明導電性薄膜を形成する工程とを含むことを特徴とする。
【発明の効果】
【０００９】
本発明の透明導電性コーティング組成物によれば、透明性、導電性、及び強度に優れた透明導電性薄膜を形成可能である。
【００１０】
また、本発明の透明導電性シートによれば、透明性、導電性、及び強度に優れた透明導電性薄膜を有する透明導電性シートを提供可能である。
【００１１】
また、本発明の透明導電性シートの製造方法によれば、透明性、導電性、及び強度に優れた透明導電性薄膜を有する透明導電性シートを製造可能である。
【発明を実施するための形態】
【００１２】
（透明導電性コーティング組成物）
本発明の透明導電性コーティング組成物は、導電性高分子と、ポリエチレングリコール（以下、ＰＥＧという。）と、アルコキシシランと、を含むものである。これにより、透明性、導電性、及び強度に優れた透明導電性薄膜を形成できる。
【００１３】
＜導電性高分子＞
導電性高分子とは、Ｃｏｎｄｕｃｔｉｖｅ  Ｐｏｌｙｍｅｒｓ（ＣＰｓ）と呼ばれる高分子であり、ドーパントによるドーピングによって、ポリラジカルカチオニック塩またはポリラジカルアニオニック塩が形成された状態で、それ自体が導電性を発揮し得る高分子をいう。
【００１４】
本発明では、上記導電性高分子として、ポリチオフェン系化合物とドーパントとを含むものを用いる。本発明における導電性高分子としては、ポリチオフェン系化合物としてポリ（３，４−エチレンジオキシチオフェン）と、ドーパントとしてポリスチレンスルホン酸とを含む混合物（ＰＥＤＯＴ／ＰＳＳともいう。）を用いることができる。
【００１５】
＜ポリエチレングリコール＞
本発明の透明導電性コーティング組成物を構成するＰＥＧは、バインダとしての役割を果たすものである。ＰＥＧは水溶性で極めて良好な親和性を有するため、本発明の透明導電性コーティング組成物を用いて形成される透明導電性薄膜中に分子的レベルで分散されることになる。そのため、ＰＥＧの添加量が少量であっても大きな効果を発揮することが可能である。また、ＰＥＧ自身、極めて透明性が高いため、上記透明導電性薄膜の透明性を損なうことがない。さらに、上記透明導電性薄膜中にＰＥＧが存在することで、基体との密着性を向上できる。
【００１６】
上記ＰＥＧは、分子量の増大とともに水溶性は低下するため、分子量の上限は１×１０7が好ましく、より好ましくは１×１０6である。一方、分子量が小さくなると水溶性はより一層高くなるが、あまりに小さいと、透明導電性薄膜の硬度が低下する傾向にあるため、分子量の下限は１×１０3が好ましい。
【００１７】
上記ＰＥＧの含有量は、導電性高分子に対して、３０〜９５重量％、好ましくは５０〜８５重量％であることが好ましい。ＰＥＧの含有量が少なすぎると、透明導電性薄膜の基材への密着性が低下し、また透明導電性薄膜に亀裂が発生しやすい傾向にある。ＰＥＧの含有量が多すぎると電気特性が悪化する傾向にある。
【００１８】
上記導電性高分子と上記ＰＥＧとの重量比は、５：９５〜３０：７０であることが好ましい。
【００１９】
＜アルコキシシラン＞
本発明の透明導電性コーティング組成物を構成するアルコキシシランは、３〜４個のアルコキシ基がケイ素に結合した化合物であって、水に溶解させると、重合して−ＯＳｉＯ−で繋がれた高分子量ＳｉＯ2体になるものである。
【００２０】
上記アルコキシシランとしては、テトラアルコキシシラン、トリアルコキシシラン、ジアルコキシシラン及びアルコキシオリゴマーからなる群から選ばれる少なくとも１種の多官能アルコキシシランを含むものであることが好ましい。
【００２１】
上記テトラアルコキシシランの例としては、テトラメトキシシラン、テトラエトキシシラン、テトラプロポキシシラン、テトラｉｓｏ−プロポキシシラン、テトラｔ−ブトキシシランなどの炭素数１〜４のアルコキシ基でテトラ置換されたシランが挙げられる。
【００２２】
上記トリアルコキシシランの例としては、トリメトキシシラン、トリエトキシシラン、トリプロポキシシラン、トリブトキシシラン、トリｉｓｏ−プロポキシシラン、トリＬ−ブトキシシランなどの炭素数１〜４のアルコキシ基でトリ置換されたシランが挙げられる。
【００２３】
上記ジアルコキシシランの例としては、ジメチルジメトキシシラン、ジフェニルジメトキシシラン、ジメチルジエトキシシラン、ジフェニルジエトキシシランなどが挙げられる。
【００２４】
上記アルコキシオリゴマーの例としては、アルコキシオリゴマーは有機基とアルコキシシリル基を併せ持つ比較的低分子のレジンである。具体例としては、信越化学社製の“Ｘ−４０−２３０８”、“Ｘ−４０−９２３８”、“Ｘ−４０−９２４７”、“ＫＲ−４０１Ｎ”、“ＫＲ−５１０”、“ＫＲ−９２１８”などが挙げられる。
【００２５】
上記アルコキシシランの具体例のうち、より高い硬度の透明導電性薄膜を形成するためには、テトラアルコキシランが好ましく、より安定した状態で再現性良く、良質の膜を形成するためには、テトラアルコキシシラン及びトリアルコキシシランを併用することが好ましい。
【００２６】
上記アルコキシシランとして、テトラアルコキシシランとトリアルコキシシランとを併用する場合は、テトラアルコキシシランとトリアルコキシシランとのモル比は９：１〜５：５であることが好ましく、より好ましくは８：２〜６：４である。このモル比関係が好ましい理由は、透明導電性薄膜の硬度の低下を防止しつつ、経時変化によって透明導電性薄膜に亀裂が発生する危険性をより一層なくし、かつ基板との密着性をより高めることができるからである。上記テトラアルコキシシランは、高い膜硬度の発現に作用し、上記トリアルコキシシランは、膜の亀裂発生防止、基板との密着性に作用すると考えられる。
【００２７】
上記アルコキシシランの含有量は、導電性高分子とＰＥＧとの総量に対して６０〜９５重量％、好ましくは８０〜９０重量％あることが好ましい。アルコキシシランの含有量が少なすぎると、透明導電性薄膜に十分な硬度が得られにくい傾向にある。アルコキシシランの含有量が多すぎると生成した二酸化ケイ素が凝集することにより膜が白濁化し、光学特性が悪化する傾向にある。
【００２８】
＜その他＞
本発明の透明導電性コーティング組成物には、上記以外に、アルコール（エタノール、メタノール、イソプロピルアルコールなど）と水との混合溶媒が添加される。アルコールと水との混合溶媒の添加により、上記アルコキシシランは若干加水分解するが実質的にはゲルまで進行せずにヒドロゾル液が得られる。水の含有量は、アルコキシシラン１モルに対して１〜４．５モルが好ましく、より好ましくは２〜４モルであり、アルコールの含有量は、アルコキシシラン１モルに対して、５〜４０モルが好ましく、より好ましくは１０〜３０モルである。ここで水の含有量が上記数値範囲内であると好ましいのは、次のような理由による。水は、加水分解反応の反応速度に作用するだけでなく、透明導電性薄膜の品質にも影響を及ぼす。つまり、水の含有量が多すぎると、基材との密着性が低下する傾向にあり、均一な膜厚の透明導電性薄膜が得られなくなる場合がある。逆に水の含有量が少なすぎると、加水分解反応の反応速度が遅くなったり、未反応物が残りやすくなったりするなど、十分な硬度の透明導電性薄膜を得られなくなる場合がある。一方、アルコールは、直接上記加水分解反応に関わるのものではないため、アルコールの含有量はそれほど厳しく制限されるものではないが、アルコールの含有量が多すぎると上記加水分解反応の反応速度が遅くなったり、透明導電性薄膜の厚みが薄くなったりするなどの問題が生じるため、適宜調整する必要がある。
【００２９】
また、本発明の透明導電性コーティング組成物には、一般に使用される酸触媒（塩酸、硫酸、酢酸など）をさらに添加することができる。この場合、より安定した性能で高品質の透明導電性薄膜を再現性よく形成可能となる。酸触媒の量は、アルコキシシラン１モルに対して０．０１モル程度である。
【００３０】
本発明の透明導電性コーティング組成物の調製方法は、特に限定されず、公知の手法により適宜混合すればよい。
【００３１】
（透明導電性シート）
本発明の透明導電性シートは、透明な基材と、その基材の少なくとも一方の主面に上記本発明の透明導電性コーティング組成物を用いて形成された透明導電性薄膜とを有する。これにより、透明性、導電性、及び強度に優れた透明導電性薄膜を有する透明導電性シートを提供可能である。
【００３２】
上記基材としては、例えば、プラスチック、ゴム、ガラス、金属、セラミックス、紙など種々のものが使用できる。
【００３３】
本発明の透明導電性薄膜の表面抵抗率は、５００Ω／スクエア以下であることが好ましい。表面抵抗率が小さいほど良好な電気特性を示す。上記表面抵抗率は、表面抵抗率測定装置、例えば、ダイアインスツルメンツ社製の“ロレスタＥＰ”により測定可能である。
【００３４】
上記透明導電性薄膜の波長範囲３８０〜７８０ｎｍにおける全光線透過率は、８５％以上であることが好ましく、より好ましくは８８％以上である。全光線透過率が高いほど良好な光学特性を示す。上記全光線透過率は、紫外可視近赤外線分光光度計、例えば、日本分光社製の“Ｖ−５７０”により測定可能である。
【００３５】
上記透明導電性薄膜の表面硬度は、日本工業規格（ＪＩＳ）Ｋ５４００に規定された鉛筆硬度の測定方法により求められ、Ｈ以上であることが好ましく、より好ましくは２Ｈ以上である。鉛筆硬度が高いほど良好な硬度を示す。
【００３６】
本発明の透明導電性薄膜の膜厚は、用途に応じて適宜設定されるものであるが、通常、０．０１〜１０μｍ程度である。膜厚が薄すぎても厚すぎても、均一な透明導電性薄膜を形成することが困難となる。透明導電性コーティング組成物中に含まれる導電性高分子の割合にもよるが、膜厚が薄いと、表面抵抗率が増加する傾向にあり、膜厚が厚すぎると、全光線透過率が低下する傾向にある。
【００３７】
（透明導電性シートの製造方法）
本発明の透明導電性シートの製造方法は、透明な基材の少なくとも一方の主面に上記本発明の透明導電性コーティング組成物を塗布する工程と、上記透明導電性コーティング組成物を加熱することにより、透明導電性膜を形成する工程とを含む。これにより、透明性、導電性、及び強度に優れた透明導電性薄膜を有する透明導電性シートを製造できる。
【００３８】
上記透明導電性コーティング組成物を塗布する方法とは、例えば、バーコート法、リバース法、グラビア印刷法、マイクログラビア印刷法、ディッピング法、スピンコート法、スプレー法などの公知の塗布方法を用いることができる。
【００３９】
上記加熱は、透明導電性コーティング組成物中の溶媒成分が蒸発する条件であればよく、１００〜１５０℃で３０〜９０分間行うことが好ましい。溶媒が透明導電膜に残っていると強度が劣る傾向にある。加熱方法は例えば、熱風乾燥などがある。
【実施例】
【００４０】
以下、実施例を用いて本発明を詳細に述べる。但し、本発明は以下の実施例に限定されるものではない。特に指摘がない場合、下記において、「部」は「重量部」を意味する。
【００４１】
（実施例１）
まず、以下の組成物を添加、混合してヒドロゾル液を調製した。
（１）テトラエトキシシラン（信越化学社製、商品名“ＫＢＥ−０４”）  １０．０部
（２）エタノール  ４．２部
（３）蒸留水  １．３部
（４）硝酸水溶液（濃度：１重量％）  ４．５部
【００４２】
次に、以下の組成物を添加、混合して、透明導電性コーティング組成物を得た。
（５）ＰＥＤＯＴ−ＰＳＳ（ヘレウス社製、商品名“ＰＨ−１０００”、固形分濃度：１．５%）  ２０．０部
（６）ＰＥＧ（平均分子量：３０００、濃度：１重量％）水溶液  １８．０部
（７）エチレングリコール  ８．５７部
（８）ヒドロゾル液  ３．０４部
【００４３】
次に、膜厚０．７ｍｍの無アルカリガラス（全光線透過率：９１．２％）を基板として用い、基板の一方の主面に上記透明導電性コーティング組成物をスピンコーティング法により回転速度１０００ｒｐｍ、３０秒間塗布し、その後１２０℃で１時間加熱した。これにより、一方の主面に透明導電膜性薄膜が形成された、実施例１の透明導電性シートを作製した。なお、透明導電性薄膜の膜厚は、０．５μｍであった。そして、得られた透明導電性シートについて、下記に示す各評価を行った。
【００４４】
＜電気特性＞
まず、透明導電性シートの電気特性について、ダイアインスツルメンツ社製の表面抵抗率測定装置“ロレスタＥＰ”（ＭＣＰ−３６０Ｔ型）とＬＳＰプローブを用いて表面抵抗率を測定することにより評価した。評価結果は、表面抵抗率が５００Ω／スクエア以下の場合、電気特性は良好と判断し、表面抵抗率が５００Ω／スクエアより大きい場合、電気特性は良好ではないと判断することとした。実施例１の透明導電性シートの表面抵抗率は４００Ω／スクエアであったことから、電気特性は良好であると判断された。
【００４５】
＜光学特性＞
次に、透明導電性シートの光学特性については、全光線透過率を用いて評価した。
【００４６】
透明導電性シートの全光線透過率は、日本分光社製の紫外可視近赤外分光光度計"Ｖ−５７０"を用いて求めた。具体的には、積分球ＩＬＮ−４７２を組み合わせ、ヘイズ値計算モードで、レスポンスがＦａｓｔ、バンド幅が２．０ｎｍ、近赤外バンド幅が８．０ｎｍ、走査速度が４００ｎｍ／ｍｉｎの条件で波長範囲３８０〜７８０ｎｍにおける光透過スペクトルを測定し、該光透過スペクトルの測定結果を用いて、Ｃ光源、視野２度の条件で全光線透過率を算出した。全光線透過率の値は高いほど光学特性に優れており、本実施例では、全光線透過率の値が８８．０％より大きければ、光学特性に優れていると判断した。
【００４７】
実施例１の透明導電性シートは、全光線透過率は９１．２％であったことから、光学特性に優れると判断された。
【００４８】
＜表面硬度＞
次に、透明導電性シートの表面硬度は、ＪＩＳ  Ｋ５４００の規定に基づき鉛筆硬度を測定することにより評価した。実施例１の透明導電性シートは、鉛筆硬度は２Ｈであったことから、表面硬度が高く、強度が優れていると判断された。
【００４９】
（実施例２）
組成物成分（１）のテトラエトキシシランを、テトラエトキシシランとトリメチルメトキシシランとの混合物（重量比４：１）（信越化学社製、商品名“ＫＢＭ−１３”）に変更したこと以外は、実施例１と同様にして実施例２の透明導電性シートを作製した。なお、透明導電性薄膜の膜厚は、０．５μｍであった。
【００５０】
そして、実施例２の透明導電性シートについて、上記実施例１と同様の各評価を行ったところ、表面抵抗率は４５０Ω／スクエア、全光線透過率は９１．６％、鉛筆硬度は２Ｈであり、実施例２の透明導電性シートは、電気特性、光学特性、及び強度の全てが優れていた。
【００５１】
（比較例１）
組成物成分（１）テトラエトキシシランを使用しないこと以外は、実施例１と同様にして比較例１の透明導電性シートを作製した。なお、透明導電性薄膜の膜厚は、０．５μｍであった。
【００５２】
そして、比較例１の透明導電性シートについて、上記実施例１と同様の各評価を行ったところ、表面抵抗率は４５０Ω／スクエア、全光線透過率は９２．４％、鉛筆硬度はＢよりも低かった。つまり、比較例１の透明導電性シートは、電気特性及び光学特性は良好であるが、強度が実施例１及び２よりも劣っていた。このことから、アルコキシシランは、塗膜の強度に影響を及ぼすものであることが分かる。
【００５３】
（比較例２）
組成物成分（６）のＰＥＧ（平均分子量：３０００、濃度：１重量％）水溶液を使用しないこと以外は、実施例１と同様にして、比較例２の透明導電性シートを作製した。この透明導電性シートの薄膜を目視で観察したところ、粗面化された白濁しており、十分な透明性が得られていないことは明らかであった。よって、本比較例２では、上記実施例１に記載の各評価は行わなかった。このことから、バインダは成膜性に関与するものであることが分かる。
【００５４】
（比較例３）
組成物成分（６）のＰＥＧ（平均分子量：３０００、濃度：１重量％）水溶液を、ポリビニルアルコール（重合度：１７００、ケン化度：８７〜８９％、濃度：１重量％）水溶液に変更したこと以外は、実施例１と同様にして、比較例３の透明導電性シートを作製した。なお、透明導電性薄膜の膜厚は、０．５μｍであった。
【００５５】
そして、比較例３の透明導電性シートについて、上記実施例１と同様の各評価を行ったところ、表面抵抗率は４５０Ω／スクエア、全光線透過率は８６．４％、鉛筆硬度は３Ｈであった。つまり、比較例３の透明導電性シートは、強度は優れているが、電気特性及び光学特性が実施例１及び２よりも劣っていた。このことから、ＰＥＧはアルコキシシランと併用することで、電気特性及び光学特性を改善できるものであることが分かる。
【産業上の利用可能性】
【００５６】
本発明は、透明電極材料、透明帯電防止剤、紫外線吸収剤、熱線吸収剤、電磁波吸収材、センサ、電解コンデンサ用電解質、二次電池用電極など種々の用途に用いることが可能な透明導電性シートを提供できる。